(57)【要約】【課題】押出成形法で製造されたシートの熱加工性、とりわけ真空成形性、圧空成形性に好適である熱可塑性樹脂組成物を提供すること。【解決手段】グラフト重合時に通常の重量平均分子量を有するビニル系共重合体成分と重量平均分子量が特に大きいビニル系共重合体成分を一括製造して含有したグラフト共重合体２０〜６０質量部とビニル系共重合体８０〜４０質量部を含有した樹脂組成物とし、この熱可塑性樹脂組成物を用いることによって上記の課題を解決した。【選択図】　なし【特許請求の範囲】
【請求項１】
下記の製造方法で得られたグラフト共重合体（Ａ）２０〜６０質量部と、下記のビニル系共重合体（Ｂ）８０〜４０質量部とを含有する熱可塑性樹脂組成物。
グラフト共重合体（Ａ）は、全ゴム状重合体（Ｘ）２５〜６５質量部の存在下で、芳香族ビニル系単量体、シアン化ビニル系単量体、および必要に応じて用いられるこれら単量体と共重合可能なビニル系単量体から成る単量体混合物（Ｙ）３５〜７５質量部を重合してグラフト共重合体を製造するに際し（ただし、全ゴム状重合体（Ｘ）＋全単量体混合物（Ｙ）＝１００質量部）、
最初に全ゴム状重合体（Ｘ）の０〜１００質量％および、全単量体混合物（Ｙ）の１０．０〜６０．０質量％を仕込み、さらに最初の仕込みの単量体混合物量に対して乳化剤を質量比で１００：５〜２０、連鎖移動剤を質量比で１００：０〜０．１、重合開始剤を質量比で１００：０〜０．１および、レドックスを質量比で１００：０〜０．３の割合で仕込み、重合温度４０〜６５℃で０．５〜３時間で重合した後、
必要に応じて残りの全ゴム状重合体（Ｘ）１００〜０質量％を仕込み、さらに残りの全単量体混合物（Ｙ）の９０．０〜４０．０質量％を段階的または連続的に投入し、同時に残りの単量体混合物量に対する乳化剤を質量比で１００：０〜５、連鎖移動剤を質量比で１００：０〜０．３、重合開始剤を質量比で１００：０．０１〜０．３および、レドックスを質量比で１００：０〜０．３の割合で段階的または連続的に投入して、重合温度４０〜９０℃で２〜８時間重合することを特徴とする製造方法で得られたグラフト共重合体。
ビニル系共重合体（Ｂ）は、芳香族ビニル系単量体５０〜９０質量％、シアン化ビニル系単量体５０〜１０質量％、および必要に応じて用いられるこれら単量体と共重合可能なビニル系単量体０〜２０質量％から成る重合体で、かつ重量平均分子量が５万〜３０万であるビニル系共重合体。
【請求項２】
下記の製造方法で得られたとグラフト共重合体（Ａ）２０〜６０質量部と、下記のビニル系共重合体（Ｂ）８０〜４０質量部とを含有することを特徴とする請求項１記載の熱可塑性樹脂組成物。
グラフト共重合体（Ａ）は、請求項１記載のグラフト共重合体を製造するに際し、最初にゴム状重合体ラテックスを用いて全ゴム状重合体（Ｘ）の１００質量％および、全単量体混合物（Ｙ）中の芳香族ビニル系単量体８〜４８質量％、シアン化ビニル系単量体２〜２４質量％を仕込み（但し、１０．０質量％≦芳香族ビニル系単量体＋シアン化ビニル系単量体≦６０．０質量％）、さらに最初の仕込みの単量体混合物量に対して乳化剤を質量比で１００：５〜２０、連鎖移動剤を質量比で１００：０〜０．１、重合開始剤を質量比で１００：０〜０．１および、レドックスを質量比で１００：０〜０．３の割合で仕込み、重合温度４０〜６５℃で０．５〜３時間で重合した後、
終了と同時に残りの単量体混合物量に対する乳化剤を質量比で１００：０〜５、連鎖移動剤を質量比で１００：０〜０．３、重合開始剤を質量比で１００：０．０１〜０．３および、レドックスを質量比で１００：０〜０．３の割合で仕込み、続いて芳香族ビニル系単量体２４〜７２質量％、シアン化ビニル系単量体８〜３６質量％（但し、４０．０質量％≦芳香族ビニル系単量体＋シアン化ビニル系単量体≦９０．０質量％）を段階的または連続的に投入し、重合温度４０〜９０℃で２〜８時間重合する製造方法で得られたグラフト共重合体。
ビニル系共重合体（Ｂ）は、芳香族ビニル系単量体６０〜８０質量％、シアン化ビニル系単量体２０〜４０質量％、および必要に応じて用いられるこれら単量体と共重合可能なビニル系単量体０〜２０質量％から成る重合体で、かつ重量平均分子量が５万〜３０万であるビニル系共重合体。
【請求項３】
グラフト共重合体（Ａ）が、メチルエチルケトン（ＭＥＫ）可溶分の共重合体（ａ）のゲルパーミエションクロマトグラフイーにおける主成分（ｂ）の重量平均分子量が８万〜６０万で、残りの成分（ｃ）の重量平均分子量が８０万以上であることを特徴とする請求項１乃至２記載の熱可塑性樹脂組成物。
【請求項４】
グラフト共重合体（Ａ）が、メチルエチルケトン（ＭＥＫ）可溶分の共重合体（ａ）の重量平均分子量（Ｍｗ）と数平均分子量（Ｍｎ）の比がＭｗ／Ｍｎ≧４．０であることを特徴とする請求項３記載の熱可塑性樹脂組成物。
【発明の詳細な説明】
【０００１】
【発明の属する技術分野】
本発明は、ゴム状重合体存在下に芳香族ビニル系単量体、シアン化ビニル系単量体、および必要に応じて用いられるこれら単量体と共重合可能なビニル系単量体から成る単量体混合物を特定の製造条件下で重合して得られた特定のグラフト共重合体とビニル系共重合体を含有した熱可塑性樹脂組成物に関する。
さらに好ましくは、押出成形法で製造されたシートの熱加工性、とりわけ真空成形、圧空成形における加工性を向上させることができる熱可塑性樹脂組成物に関する。
【０００２】
【従来の技術】
芳香族ビニル系樹脂、特にポリスチレン樹脂、ＡＳ樹脂、ＡＢＳ樹脂は成形性、剛性に優れているため、これら熱可塑性樹脂は、射出成形、押出成形、真空成形などにより、目的の形状に付形され、家庭用品、電化製品などの部品として多量に使用されている。
【０００３】
これらの成形法のうち、押出成形法により製造されたシートを用い、真空成形、圧空成形などの成形法で、目的の形状に成形する場合の具体的使用例として、電気冷蔵庫の内箱が挙げられる。例えば、ＡＢＳ樹脂を使用して真空成形加工をしようとする場合、成形加工時の延伸倍率が大きくなるに伴い、延伸倍率の高い箇所は、肉厚がばらついたり、皺、破れ等が発生するために、材料粘度を適当に高めることが必要である。この場合ＡＢＳ樹脂自体の平均分子量を大きくすることで溶融粘度を高めることが考えられるが、延伸時の粘度が増加し、金型転写性に劣ることになる。また、加工温度を高くしなければならず、結果として、成形加工する時間も延長される。また、延伸時の粘度特性を向上させるために、ＡＢＳ樹脂に平均分子量の大きいＡＳ樹脂と平均分子量の小さいＡＳ樹脂との両成分を含有させたり、あるいはＡＳ樹脂の分子量分布を調整する方法も提案されているが、必ずしも満足するものではなく改良が望まれていた。
【０００４】
これらの要件を満足するＡＢＳ樹脂に代表される熱可塑性樹脂組成物を製造する場合には、種々の方法が提案されている。例えば、特開平７−３１６３９０号公報、特開平８−１２７０６１号公報、特開平１１−４９９２６号公報、特開平１１−２４１０９１号公報では、その成形方法に適した成形性を得るため、これまでのＡＢＳ樹脂に平均分子量の大きいＡＳ樹脂に代表されるビニル系共重合体と平均分子量の小さいビニル系共重合体を配合することで分子量の調整を行ってきた。これらビニル系共重合体は別々に製造しそれそれ配合することで解決されてきた。しかし、このような平均分子量の大きいビニル系共重合体は、例えば、特開昭６１−２５８８４０号公報に記載されるように、特別な重合方法で製造されており、この方法では現在、一般に普及されている重合設備では容易に、さらに、大量に製造することが難しい。というのも、重合時に発生する大量の反応熱を取り除くのが難しいからである。いわんや、別々に製造したものを混合するのではなく、同一の製造設備で重合の際に一括して平均分子量が大きいビニル系共重合体と平均分子量の小さいビニル系共重合体は従来、安定して製造できるものではなかった。
また、目的の粘度を得るために大きな平均分子量を有する高分子量成分を配合する場合は、造粒時の混錬不足により十分溶融しない状態で溶融混合され、分散性が不足し物性値がバラつくことで一定の品質の発現が生じ難く、また溶融混練するにあたっては十分な時間が要求されるので時間的立場から見ても生産性に劣るなどの欠点があった。
【０００５】
【発明が解決しようとする課題】
本発明は、上記の課題を解決することにあり、特に真空成形時の偏肉が少なく、金型転写性のよい熱可塑性樹脂組成物を提供することにある。
すなわち、高分子量成分を配合することによって生じていた溶融混合時の分散性不良を改良して、物性値のバラツキラを改良して機械的強度の発現を促し、かつ、真空成形加工、圧空成形加工などでシートを成形する場合の溶融粘度、延伸時の粘度特性などの成形加工性を改良したものである。
【０００６】
【課題を解決するための手段】
本発明者らは、上記の課題を解決すべく鋭意検討した結果、グラフト重合時に通常の重量平均分子量を有するビニル系共重合体成分と重量平均分子量が特に大きいビニル系共重合体成分を一括製造したグラフト共重合体を使用した樹脂組成物とすることによって、この樹脂組成物から得られたシートは真空成形や圧空成形における加工成形性の向上が図られることを見出し、本発明を成すに至った。
【０００７】
すなわち、本発明は、下記の製造方法で得られたグラフト共重合体（Ａ）２０〜６０質量部と、下記のビニル系共重合体（Ｂ）８０〜４０質量部とを含有する熱可塑性樹脂組成物である。
グラフト共重合体（Ａ）は、全ゴム状重合体（Ｘ）２５〜６５質量部の存在下で、芳香族ビニル系単量体、シアン化ビニル系単量体、および必要に応じて用いられるこれら単量体と共重合可能なビニル系単量体から成る単量体混合物（Ｙ）３５〜７５質量部を重合してグラフト共重合体を製造するに際し（ただし、全ゴム状重合体（Ｘ）＋全単量体混合物（Ｙ）＝１００質量部）、
最初に全ゴム状重合体（Ｘ）の０〜１００質量％および、全単量体混合物（Ｙ）の１０．０〜６０．０質量％を仕込み、さらに最初の仕込みの単量体混合物量に対して乳化剤を質量比で１００：５〜２０、連鎖移動剤を質量比で１００：０〜０．１、重合開始剤を質量比で１００：０〜０．１および、レドックスを質量比で１００：０〜０．３の割合で仕込み、重合温度４０〜６５℃で０．５〜３時間で重合した後、
必要に応じて残りの全ゴム状重合体（Ｘ）１００〜０質量％を仕込み、さらに残りの全単量体混合物（Ｙ）の９０．０〜４０．０質量％を段階的または連続的に投入し、同時に残りの単量体混合物量に対する乳化剤を質量比で１００：０〜５、連鎖移動剤を質量比で１００：０〜０．３、重合開始剤を質量比で１００：０．０１〜０．３および、レドックスを質量比で１００：０〜０．３の割合で段階的または連続的に投入して、重合温度４０〜９０℃で２〜８時間重合することを特徴とする製造方法で得られたグラフト共重合体である。
【０００８】
さらに好ましくは、ゴム状重合体としてラテックスゴム状重合体を用い、固形分換算のゴム状重合体（Ｘ）として１００質量％を仕込み、また全単量体混合物（Ｙ）中の芳香族ビニル系単量体８〜４８質量％、シアン化ビニル系単量体２〜２４質量％を仕込み（但し、１０．０質量％≦芳香族ビニル系単量体＋シアン化ビニル系単量体≦６０．０質量％）、さらに最初の仕込みの単量体混合物量に対して乳化剤を質量比で１００：５〜２０、連鎖移動剤を質量比で１００：０〜０．１、重合開始剤を質量比で１００：０〜０．１および、レドックスを質量比で１００：０〜０．３の割合で仕込み、重合温度４０〜６５℃で０．５〜３時間で重合した後、
終了と同時に残りの単量体混合物量に対する乳化剤を質量比で１００：０〜５、連鎖移動剤を質量比で１００：０〜０．３、重合開始剤を質量比で１００：０．０１〜０．３および、レドックスを質量比で１００：０〜０．３の割合で仕込み、続いて芳香族ビニル系単量体２４〜７２質量％、シアン化ビニル系単量体８〜３６質量％（但し、４０．０質量％≦芳香族ビニル系単量体＋シアン化ビニル系単量体≦９０．０質量％）を段階的または連続的に投入し、重合温度４０〜９０℃で２〜８時間重合する製造方法によって得られたグラフト共重合体である。
【０００９】
ビニル系共重合体（Ｂ）としては、芳香族ビニル系単量体５０〜９０質量％、シアン化ビニル系単量体５０〜１００質量％、および必要に応じて用いられるこれら単量体と共重合可能なビニル系単量体０〜２０質量％から成る重合体で、かつ重量平均分子量が５万〜３０万であるビニル系共重合体を用いる。
さらに、好ましいビニル系共重合体（Ｂ）は、芳香族ビニル系単量体６０〜８０質量％、シアン化ビニル系単量体２０〜４０質量％、および必要に応じて用いられるこれら単量体と共重合可能なビニル系単量体０〜２０質量％から成る重合体で、かつ重量平均分子量が５万〜３０万であるビニル系共重合体である。
【００１０】
さらには、好ましくはグラフト共重合体（Ａ）が、メチルエチルケトン（ＭＥＫ）可溶分の共重合体（ａ）のゲルパーミエションクロマトグラフイーにおける主成分（ｂ）の重量平均分子量が８万〜６０万で、残りの成分（ｃ）の重量平均分子量が８０万以上である熱可塑性樹脂組成物である。
【００１１】
また、さらに好ましくはグラフト共重合体（Ａ）が、メチルエチルケトン（ＭＥＫ）可溶分の共重合体（ａ）の重量平均分子量（Ｍｗ）と数平均分子量（Ｍｎ）の比がＭｗ／Ｍｎ≧４．０である熱可塑性樹脂組成物である。
【００１２】
以下、本発明を詳細に説明する。
本発明の熱可塑性樹脂組成物は、ゴム状重合体存在下に芳香族ビニル系単量体、シアン化ビニル系単量体、および必要に応じてこれら単量体と共重合可能なビニル系単量体からなる単量体混合物を乳化重合して得られる特定の製造条件で得られるグラフト共重合体（Ａ）と、芳香族ビニル系単量体、シアン化ビニル系単量体、および必要に応じてこれら単量体と共重合可能なビニル系単量体成分からなるビニル系共重合体（Ｂ）とを含有したものである。
【００１３】
本発明に係るグラフト共重合体（Ａ）とビニル系共重合体（Ｂ）とで用いられる芳香族ビニル系単量体としては、スチレン、α−メチルスチレン、ジメチルスチレン、ビニルトルエンなどが挙げられ、これらのなかでもスチレンが好ましい。
【００１４】
シアン化ビニル系単量体としては、アクリロニトリル、メタクリロニトリル、フマロニトリルなどが挙げられ、これらのなかでもアクリロニトリルが好ましい。
【００１５】
必要に応じて用いられるこれらの単量体と共重合可能なビニル系単量体としては、特に制限はないがメタクリル酸メチル、メタクリル酸エチル、メタクリル酸プロピル、メタクリル酸ブチル、メタクリル酸−２−エチルヘキシル、メタクリル酸フェニル、メタクリル酸ベンジル、メタクリル酸イソボルニルなどのようなメタクリル酸エステル単量体、アクリル酸メチル、アクリル酸エチル、アクリル酸プロピル、アクリル酸ブチル、アクリル酸−２−エチルヘキシル、アクリル酸シクロヘキシルなどのアクリル酸エステル単量体、マレイン酸、イタコン酸、シトラコン酸などの不飽和ジカルボン酸単量体および、これらの無水物、マレイミド、Ｎ−メチルマレイミド、Ｎ−ブチルマレイミド、Ｎ−フェニルマレイミド、Ｎ−シクロヘキシルマレイミドなどの不飽和ジカルボン酸のイミド化合物単量体などが挙げられ、これらのビニル系単量体は、単独または２種以上を組み合わせても使用できる。
【００１６】
本発明に係るグラフト共重合体（Ａ）の製造で用いられるゴム状重合体としては、特に制限は無いが、ポリブタジエン、ブタジエン−スチレン共重合体、ブタジエン−アクリロニトリル共重合体、ポリイソプレン、ポリクロロプレンなどのブタジエン系重合体、アクリル酸プロピル重合体、アクリル酸ブチル重合体などのアクリル酸エステル重合体、エチレン−プロピレン−共役ジエン系ゴムなどをを挙げることができる。これらのゴム状重合体は単独でも２種以上を混合して使用することもできる。特に、本発明は乳化重合法が用いられるのでゴム状重合体としてはラテックス状態での上記のゴム状重合体を用いることが好ましい。
【００１７】
なお、本発明の製造方法においては、ゴム状重合体の粒子径は特に限定されるものではないが、本発明で得られたグラフト共重合体およびその樹脂組成物を射出成形品、押出成形品などに用いる場合に、強度などを要求される成形品の場合にはゴム状重合体の粒子径は２００ｎｍ〜４２０ｎｍ、好ましくは２４０ｎｍ〜３９０ｎｍ、さらに好ましくは２８０ｎｍ〜３８０ｎｍの範囲にあるものを用いることが好ましい。
【００１８】
本発明の製造方法における全ゴム状重合体（Ｘ）と全単量体混合物（Ｙ）との全組成比は、ゴム状重合体２５〜６５質量部の存在下に、全単量体混合物（Ｙ）３５〜７５質量部の範囲で選ぶのが好ましい（ただし、全ゴム状重合体（Ｘ）＋全単量体混合物（Ｙ）＝１００質量部）。なお、ゴム状重合体ラテックスを用いた場合は、全ゴム状重合体（Ｘ）とは、ゴム状重合体ラテックスの固形分をいう。
【００１９】
また、ゴム状重合体は、全ゴム状重合体（Ｘ）の０〜１００質量％を最初に仕込んでもよい。その後残りを順次重合時に投下することであるが、好ましくは最初に全ゴム状重合体（Ｘ）の１００質量％を仕込んで製造することである。
【００２０】
また、本発明における全単量体混合物（Ｙ）中の各単量体の割合は、特に限定されるものではないが、最初に、全単量体混合物（Ｙ）の１０．０〜６０．０質量％を仕込み、残りの単量体混合物（Ｙ）の４０．０〜９０．０質量％を段階的または連続的に投入する。
【００２１】
また、本発明に係るグラフト共重合体の製造方法では、同一バッチで段階的に重合するが、段数は限定されるものではなく、許される限り何段階でも構わない。
【００２２】
本発明のグラフト共重合体の製造方法は、高分子量のビニル系共重合体を得るために２段階重合を行う方が好ましい。グラフト共重合体の製造方法としては、乳化重合法、懸濁重合法、塊状重合法、乳化−懸濁重合法などの公知の重合法を回分式および、または連続式と組み合わせて用いられる。これらのなかで、グラフト共重合体を製造する方法は乳化重合法によるのが好ましく、ラテックス状のゴム状重合体を用い、スチレン系単量体、シアン化ビニル系単量体、および必要に応じこれと共重合可能な単量体の単量体混合物を乳化重合法で重合するのが好ましい。
【００２３】
好ましい乳化重合法の例を示す。まず、最初にゴム状重合体ラッテクスを用い、固形分として全ゴム状重合体（Ｘ）１００質量％を仕込み、さらに全単量体混合物（Ｙ）の芳香族ビニル系単量体８〜４８質量％、シアン化ビニル系単量体２〜２４質量％を仕込み（但し、１０．０質量％≦芳香族ビニル系単量体＋シアン化ビニル系単量体≦６０．０質量％）、最初の仕込みの単量体混合物量に対して乳化剤を質量比で１００：５〜２０、連鎖移動剤を質量比で１００：０〜０．１、重合開始剤を質量比で１００：０〜０．１、レドックスを質量比で１００：０〜０．３の割合で仕込み、重合温度４０〜６５℃で０．５〜３時間で重合した後、終了と同時に残りの単量体混合物量に対する乳化剤を質量比で１００：０〜５、連鎖移動剤を質量比で１００：０〜０．３、重合開始剤を質量比で１００：０．０１〜０．３、レドックスを質量比で１００：０〜０．３の割合で仕込み、続いて残りの単量体混合物として芳香族ビニル系単量体２４〜７２質量％、シアン化ビニル系単量体８〜３６質量％（但し、４０．０質量％≦芳香族ビニル系単量体＋シアン化ビニル系単量体≦９０．０質量％）を段階的または連続的に投入し、重合温度４０〜９０℃で２〜８時間重合するグラフト共重合体の製造方法である。
【００２４】
使用する乳化剤は公知のものが使用でき、特に制限は無い。たとえば、高級脂肪酸塩（例えば、半硬化牛脂肪酸カリ石鹸等）、アルキル硫酸エステル塩、アルキルベンゼンスルホン酸塩、アルキル酸エステル塩、アルキルジフェニルエーテルスルホン酸塩などのアニオン性界面活性剤、また、ポリオキシエチレンアルキルエーテル、ポリオキシエチレン脂肪酸エステル、ソルビタン脂肪酸エステル、グリセリン脂肪酸エステルなどのノニオン性界面活性剤、さらにはアルキルアミン塩などのカチオン性界面活性剤を使用することができる。また、これらの乳化剤は単独でも、併用しても使用することができる。
【００２５】
また、重合開始剤としては、水溶性、油溶性の単独系、もしくはレドックス系のものでよく、例として、通常の過硫酸塩などの無機開始剤を単独で用いるか、あるいは亜硫酸塩、亜硫酸水素塩、チオ硫酸塩などと組み合わせてレドックス系開始剤として用いることもできる。さらに、ｔ−ブチルハイドロパーオキサイド、クメンハイドロパーオキサイド、ｔ−ブチルパーオキシアセテート、過酸化ベンゾイル、過酸化ラウロイルなどの有機過酸化物、アゾ化合物などを単独で用いるか、ホルムアルデヒドナトリウムスルホキシレートなどと組み合わせてレドックス系開始剤として用いることもできる。
【００２６】
レドックスとしては、特に制限は無いが、賦活剤、キレート剤、還元剤の少なくとも１種以上から構成されるのが好ましい。賦活剤はグルコース、デキストロース、ホルムアルデヒドナトリウムスルホキシレート、亜硫酸塩（例えば、亜硫酸ナトリウム）、亜硫酸水素塩（例えば、亜硫酸水素ナトリウム）、チオ硫酸塩（例えばチオ硫酸ナトリウム）などが使用できる。
キレート剤としては、ヘキサシアノ鉄（ＩＩＩ）カリウム、エチレンジアミン４酢酸塩などが使用できる。還元剤としては硫酸第一鉄、ピロリン酸ナトリウム、リン酸ナトリウム、硫酸銅などが使用できる。
【００２７】
連鎖移動剤としては、特に制限は無いが、ｎ−オクチルメルカプタン、ｎ−ドデシルメルカプタン、ｔ−ドデシルメルカプタンなどのメルカプタン類、または、ターピノーレン、α−メチルスチレンダイマーなどが挙げられる。
【００２８】
これら、乳化剤、連鎖移動剤、重合開始剤、レドックスの割合は最初の仕込みの単量体混合物量１００に対しては質量比でそれぞれ乳化剤５〜２０、連鎖移動剤０〜０．１、重合開始剤０〜０．１および、レドックス０〜０．３の割合で仕込み、好ましくは乳化剤８〜１５、連鎖移動剤０〜０．０５、重合開始剤０〜０．０５および、レドックス０．１〜０．３である。
また、最初の重合終了と同時に残りの単量体混合物量１００に対してそれぞれ質量比で乳化剤０〜５、連鎖移動剤０〜０．３、重合開始剤０．０１〜０．３、レドックス０〜０．３の割合で仕込み、好ましくは乳化剤０〜３、連鎖移動剤０．０５〜０．３、重合開始剤０．０５〜０．３および、レドックスを０．０５〜０．３の割合で仕込むことである。
【００２９】
本発明の方法による高分子量含有重合体の回収方法は、例えば、得られた重合体ラテックスを常温まで冷却し、硫酸、塩酸、リン酸などの酸、または、塩化アルミニウム、塩化カルシウム、硫酸マグネシウム、硫酸アルミニウム、酢酸カルシウムなどの塩などの電解質により、酸凝固もしくは塩析させて重合体を沈殿せしめた後、さらに濾過、洗浄、乾燥して得ることができる。また、得られた重合体ラテックスを噴霧乾燥もしくは凍結乾燥などの手法で回収するなど、公知の回収方法を使用し得る。
【００３０】
本発明の製造方法で得られるグラフト共重合体をメチルエチルケトン（ＭＥＫ）に溶解させ、可溶分から回収される共重合体（ａ）の重量平均分子量は、１５万〜２５０万、好ましくは２０万〜２００万、さらに好ましくは２５万〜１５０万のものが得られる。また、重量平均分子量（Ｍｗ）と数平均分子量（Ｍｎ）の比Ｍｗ／ＭｎがＭｗ／Ｍｎ≧４．０、好ましくはＭｗ／Ｍｎ≧５．０、さらに好ましくはＭｗ／Ｍｎ≧６．０のものが得られる。
さらに、共重合体（ａ）は、後述する測定装置の計算機で波形解析し、主成分（ｂ），残りの成分（ｃ）の２成分に分けることが出来る。主成分（ｂ）の重量平均分子量は８万〜６０万、好ましくは１２万〜４０万、さらに好ましくは１５万〜３０万である。また、残りの成分（ｃ）の重量平均分子量は８０万以上、好ましくは１２０万以上、さらに好ましくは２００万以上であるものが好ましく製造することができる。
また、グラフト共重合体をＭＥＫに溶解する方法および各種平均分子量値、および測定の方法も後述する方法で行ったものをいう。
【００３１】
本発明の製造方法で得られるグラフト共重合体のグラフト率は、３０〜１００％が好ましく、後記する通常のグラフト率の測定方法で得ることができる。
【００３２】
本発明の樹脂組成物を構成するビニル系共重合体（Ｂ）は、芳香族ビニル系単量体５０〜９０質量％、シアン化ビニル系単量体５０〜１０質量％、および必要に応じて用いられるこれら単量体と共重合可能なビニル系単量体０〜２０質量％から成る重合体である。好ましい芳香族ビニル系単量体は５５〜８５質量％、さらに好ましくは６０〜８０質量％で、好ましいシアン化ビニル系単量体は１５〜４５質量％、さらに好ましくは２０〜４０質量％からなる共重合体である。
重合法としては、乳化重合法、懸濁重合法、塊状重合法、乳化−懸濁重合法などの公知の重合法を回分式および、または連続式と組み合わせて用いることができる。
【００３３】
次に、本発明の熱可塑性樹脂組成物を説明する。
本発明の熱可塑性樹脂組成物は、グラフト共重合体（Ａ）２０〜６０質量部とビニル系共重合体（Ｂ）８０〜４０質量部からなる。さらには、グラフト共重合体（Ａ）３０〜４５質量部とビニル系共重合体（Ｂ）７０〜５５質量部からなることが好ましい。グラフト共重合体量が、２０質量部以下では偏肉が大きく、また６０質量部以上では型転写性が劣る。
【００３４】
この熱可塑性樹脂組成物を調整するには、（１）各々別々に製造された粉状、フレーク状、ビーズ状、ペレット状の重合体を所定量秤量して溶融混合する方法、（２）ラテックス状重合体の場合は、各々別々に製造されたラテックス状の重合体を所定量秤量して混合・凝固して粉状とする方法などを挙げることができるが、これらに限定されるものではない。
【００３５】
本発明の熱可塑性樹脂組成物を構成する各成分を溶融混合する方法は特に制限されるものではなく、一軸押出機、二軸押出機などの押出機、またはバンバリーミキサー、ニーダー・ルーダー、加圧ニーダー、加熱ロールなどの混練機など一般の公知の加工装置により、溶融混合して、樹脂組成物とすることができる。
【００３６】
本発明の熱可塑性樹脂組成物には、本発明の樹脂組成物の性質を害しない種類、および量の滑剤、離型剤、着色剤、抗酸化剤、紫外線吸収剤、耐光性安定剤、耐熱向上剤、充填剤、帯電防止剤、難燃剤、抗菌剤、防カビ剤などの各種樹脂添加剤を必要に応じて添加することができる。
【００３７】
得られた熱可塑性樹脂組成物は、通常の公知の成形方法、例えば射出成形、押出成形、中空成形、プレス成形などの各種成形法によって各種成形品を得ることができるが、特に、押出成形法によってシート化し、このシートをプラグアシスト圧空・真空成形法によって製造する電気冷蔵庫の内箱の用途等に好適に使用することができる。
【００３８】
【実施例】
下記の実施例および比較例で本発明を具体的に説明するが、本発明は以下の例に限定されるものではない。
【００３９】
まず、用いた原料樹脂について述べる。
（１）グラフト共重合体（Ａ）の製造
Ａ−１：グラフト共重合体の製造
（イ）ゴム状重合体の製造
攪拌機、加熱冷却装置、温度計、圧力計、原料・助剤添加装置を備えたステンレス製オートクレーブに、窒素置換後、ブタジエン１００質量部に対しロジン酸カリウム３．０質量部、ｔ−ドデシルメルカプタン０．３質量部、第二リン酸ナトリウム１．５質量部、脱イオン水７０質量部を仕込み、攪拌下、内温を５５℃に昇温した。内温が５５℃に達した時点で、過硫酸アンモニウム０．５質量部を添加した。数分後に発熱が起こり、重合の開始が確認された。内圧が０．１ＭＰａとなった時点で重合を終了し、冷却した。得られたゴム状重合体ラテックスの固形分濃度は５０％、ゴムの平均粒径３１０ｎｍであった。
【００４０】
（ロ）グラフト共重合体の製造
攪拌機、加熱冷却装置、温度計、原料・助剤添加装置を備えたステンレス製オートクレーブに、脱イオン水（ラテックス中の水分を含む）２７０質量部、半硬化牛脂肪酸カリ石鹸（花王社製ＫＳソープ）１．５質量部、スチレン１０．５質量部、アクリロニトリル４．５質量部を仕込み重合系内を窒素ガスで置換し、攪換下、上記（イ）で得られたゴム状重合体ラテックス５０質量部（固形分として）を仕込み、内温を５０℃に昇温した。内温が途中の４８℃に達した時点で、脱イオン水１０質量部に硫酸第一鉄０．０００３質量部、エチレンジアミン四酢酸０．０００７５質量部、ホルムアルデヒドナトリウムスルホキシレート０．０２２５質量部を溶解した溶液を添加し、内温５０℃で１時間重合した。
続けて脱イオン水１０質量部に硫酸第一鉄０．００１４質量部、エチレンジアミン四酢酸０．００２４５質量部、ホルムアルデヒドナトリウムスルホキシレート０．０７３５質量部を溶解した溶液を添加した。添加後、スチレン２４．５質量部、アクリロニトリル１０．５質量部からなる単量体混合物と脱イオン水２７質量部、高級脂肪酸石鹸０．５２５質量部、ｔ−ブチルパーオキシアセテート０．０３５質量部、α−メチルスチレンダイマー０．０３５質量部の割合よりなる溶液を連続添加し、温度６０℃で５時間重合した。
重合終了後内温を冷却し、得られたラテックスに老化防止剤（チバスペシャリティケミカルズ社製イルガノックス１０７６）１．５質量部を添加し、続いてラテックスを温度９５℃加熱した硫酸マグネシウム水溶液に加えて凝固し、濾過、洗浄、乾燥して、白色粉末状の樹脂組成物を得た。
このグラフト共重合体をＡ−１とする。後記した各測定方法に従って測定した結果を表１に示す。
【００４１】
Ａ−２：グラフト共重合体の製造
攪拌機、加熱冷却装置、温度計、原料・助剤添加装置を備えたステンレス製オートクレーブに、脱イオン水（ラテックス中の水分を含む）２７０質量部、半硬化牛脂肪酸カリ石鹸（花王社製ＫＳソープ）２．４質量部、スチレン１６．８質量部、アクリロニトリル７．２質量部を仕込み重合系内を窒素ガスで置換し、攪換下、上記（イ）で得られたゴム状重合体ラテックス４０質量部（固形分として）を仕込み、内温を５０℃に昇温した。内温が途中の４８℃に達した時点で、脱イオン水１０質量部に硫酸第一鉄０．０００４８質量部、エチレンジアミン四酢酸０．００１２質量部、ホルムアルデヒドナトリウムスルホキシレート０．０３６質量部を溶解した溶液を添加し、内温５０℃で１時間重合した。
続けて脱イオン水１０質量部に硫酸第一鉄０．００１４４質量部、エチレンジアミン四酢酸０．００２５２質量部、ホルムアルデヒドナトリウムスルホキシレート０．０７５６質量部を溶解した溶液を添加した。添加後、スチレン２５．２質量部、アクリロニトリル１０．８質量部からなる単量体混合物と脱イオン水２７質量部、半硬化牛脂肪酸カリ石鹸０．５４質量部、ｔ−ブチルパーオキシアセテート０．０３６質量部、ターヒ゜ノーレン０．０３６質量部の割合よりなる溶液を連続添加し、温度６０℃で５時間重合した。
重合終了後内温を冷却し、得られたラテックスに老化防止剤（チバスペシャリティケミカルズ社製イルガノックス１０７６）１．５質量部を添加し、続いてラテックスを温度９５℃加熱した硫酸マグネシウム水溶液に加えて凝固し、濾過、洗浄、乾燥して、白色粉末状の樹脂組成物を得た。
このグラフト重合体をＡ−２とする。後記した各測定方法に従って測定した結果を表１に示す。
【００４２】
Ａ−３：グラフト共重合体の製造
攪拌機、加熱冷却装置、温度計、原料・助剤添加装置を備えたステンレス製オートクレーブに、脱イオン水（ラテックス中の水分を含む）２７０質量部、半硬化牛脂肪酸カリ石鹸（花王社製ＫＳソープ）１．５質量部、スチレン１１．２５質量部，アクリロニトリル３．７５質量部を仕込み重合系内を窒素ガスで置換し、攪換下、上記（イ）で得られたゴム状重合体ラテックス５０質量部（固形分として）を仕込み、内温を５０℃に昇温した。内温が途中の４８℃に達した時点で、脱イオン水１０質量部に硫酸第一鉄０．０００３質量部、エチレンジアミン四酢酸０．０００７５質量部、ホルムアルデヒドナトリウムスルホキシレート０．０２２５質量部を溶解した溶液を添加し、内温５０℃で１時間重合した。
続けて脱イオン水１０質量部に硫酸第一鉄０．００１４質量部、エチレンジアミン四酢酸０．００２４５質量部、ホルムアルデヒドナトリウムスルホキシレート０．０７３５質量部に溶解した溶液を添加した。添加後、スチレン２６．２５質量部、アクリロニトリル８．７５質量部からなる単量体混合物と脱イオン水２７質量部、高級脂肪酸石鹸０．５２５質量部、過硫酸カリウム０．０３５質量部、α−メチルスチレンダイマー０．０３５質量部の割合よりなる溶液を連続添加し、温度６０℃で５時間重合した。
重合終了後内温を冷却し、得られたラテックスに老化防止剤（チバスペシャリティケミカルズ社製イルガノックス１０７６）１．５質量部を添加し、続いてラテックスを温度９５℃加熱した硫酸マグネシウム水溶液に加えて凝固し、濾過、洗浄、乾燥して、白色粉末状の樹脂組成物を得た。
このグラフト重合体をＡ−３とする。後記した各測定方法に従って測定した結果を表１に示す
【００４３】
Ａ−４：グラフト共重合体の製造
攪拌機、加熱冷却装置、温度計、原料・助剤添加装置を備えたステンレス製オートクレーブに、脱イオン水（ラテックス中の水分を含む）２７０質量部、半硬化牛脂肪酸カリ石鹸（花王社製ＫＳソープ）１．５質量部、ｔ−ブチルパーオキシアセテート０．００１５質量部、スチレン１１．２５質量部、アクリロニトリル３．７５質量部を仕込み重合系内を窒素ガスで置換し、攪換下、上記（イ）で得られたゴム状重合体ラテックス５０質量部（固形分として）を仕込み、内温を５０℃に昇温した。内温が途中の４８℃に達した時点で、脱イオン水１０質量部に硫酸第一鉄０．０００３質量部、エチレンジアミン四酢酸０．０００７５質量部、ホルムアルデヒドナトリウムスルホキシレート０．０２２５質量部を溶解した溶液を添加し、内温５０℃で１時間重合した。
続けて脱イオン水１０質量部に硫酸第一鉄０．００１４質量部、エチレンジアミン四酢酸０．００２４５質量部、ホルムアルデヒドナトリウムスルホキシレート０．０７３５質量部を溶解した溶液を添加した。添加後、スチレン２６．２５質量部、アクリロニトリル８．７５質量部からなる単量体混合物と脱イオン水２７質量部、高級脂肪酸石鹸０．５２５質量部、ｔ−ブチルパーオキシアセテート０．０３５質量部、ｎ−ドデシルメルカプタン０．０３５質量部の割合よりなる溶液を連続添加し、温度６０℃で５時間重合した。
重合終了後内温を冷却し、得られたラテックスに老化防止剤（チバスペシャリティケミカルズ社製イルガノックス１０７６）１．５質量部を添加し、続いてラテックスを温度９５℃加熱した硫酸マグネシウム水溶液に加えて凝固し、濾過、洗浄、乾燥して、白色粉末状の樹脂組成物を得た。
このグラフト重合体をＡ−４とする。後記した各測定方法に従って測定した結果を表１に示す
【００４４】
Ａ−５：グラフト共重合体の製造
攪拌機、加熱冷却装置、温度計、原料・助剤添加装置を備えたステンレス製オートクレーブに、脱イオン水（ラテックス中の水分を含む）２７０質量部、半硬化牛脂肪酸カリ石鹸（花王社製ＫＳソープ）１．５質量部、ｔ−ブチルパーオキシアセテート０．００７５質量部、α−メチルスチレンダイマー０．００７５質量部、スチレン１１．２５質量部，アクリロニトリル３．７５質量部を仕込み重合系内を窒素ガスで置換し、攪換下、上記（イ）で得られたゴム状重合体ラテックス５０質量部（固形分として）を仕込み、内温を５０℃に昇温した。内温が途中の４８℃に達した時点で、脱イオン水１０質量部に硫酸第一鉄０．０００３質量部、エチレンジアミン四酢酸０．０００７５質量部、ホルムアルデヒドナトリウムスルホキシレート０．０２２５質量部を溶解した溶液を添加し、内温５０℃で１時間重合した。
続けて脱イオン水１０質量部に硫酸第一鉄０．００１４質量部、エチレンジアミン四酢酸０．００２４５質量部、ホルムアルデヒドナトリウムスルホキシレート０．０７５５質量部を溶解した溶液を添加した。添加後、スチレン２６．２５質量部、アクリロニトリル８．７５質量部からなる単量体混合物と脱イオン水２７質量部、高級脂肪酸石鹸０．５２５質量部、ｔ−ブチルパーオキシアセテート０．０３５質量部、ｔ−ドデシルメルカプタン０．０３５質量部の割合よりなる溶液を連続添加し、温度６０℃で５時間重合した。
重合終了後内温を冷却し、得られたラテックスに老化防止剤（チバガイギー社製イルガノックス１０７６）１．５質量部を添加し、続いてラテックスを温度９５℃加熱した硫酸マグネシウム水溶液に加えて凝固し、濾過、洗浄、乾燥して、白色粉末状の樹脂組成物を得た。
このグラフト重合体をＡ−５とする。後記した各測定方法に従って測定した結果を表１に示す
【００４５】
Ｃ−１：グラフト共重合体の製造
攪拌機、加熱冷却装置、温度計、原料・助剤添加装置を備えたステンレス製オートクレーブに、上記（イ）で得られたゴム状重合体ラテックス５０質量部（固形分として）、脱イオン水（ラテックス中の水分を含む）２７０質量部を仕込み、重合系内を窒素ガスで置換し、攪拌下、内温５０℃に昇温した。内温が途中の４８℃に達した時点で、脱イオン水１３質量部に、硫酸第一鉄７水塩０．００２５質量部、エチレンジアミン４酢酸４ナトリウム２水塩０．００５質量部、ホルムアルデヒドナトリウムスルホキシレート０．３質量部よりなる溶液を添加した。スチレン３５質量部、アクリロニトリル１５質量部と脱イオン水２７質量部に、半硬化牛脂肪酸カリ石鹸１．５質量部、ジイソプロピルベンゼンハイドロパーオキサイド０．２質量部、α−メチルスチレンダイマー０．２５質量部よりなる溶液を連続添加開始し、６０℃の温度で５時間重合した。その後、７０℃の温度で２時間反応を継続した後、内温を冷却した。得られた混合ラテックスに老化防止剤（イルガノックス１０７６）１．５部を添加し、次いでラテックスを温度９５℃に加熱した硫酸マグネシウム水溶液に加えて凝固し、濾過、洗浄、乾燥して、白色粉末状の樹脂組成物を得た。このグラフト重合体をＣ−１とする。結果を表１に示す。
【００４６】
Ｃ−２：グラフト共重合体の製造
Ｃ−１のグラフト共重合体を製造する条件のうち、連鎖移動剤α−メチルスチレンダイマー０．２５質量部をｔ−ドデシルメルカプタン０．０７５質量部に代えた以外はＣ−１と同一の製造上件で重合した。また、得られたラテックスに老化防止剤（イルガノックス１０７６）１．５部を添加し、次いでラテックスを温度９５℃に加熱した硫酸マグネシウム水溶液に加えて凝固し、濾過、洗浄、乾燥して、白色粉末状の樹脂組成物を得た。このグラフト重合体をＣ−２とする。結果を表１に示す。
【００４７】
Ｃ−３：グラフト共重合体の製造
攪拌機、加熱冷却装置、温度計、原料・助剤添加装置を備えたステンレス製オートクレーブに、上記（イ）で得られたゴム状重合体ラテックス５０質量部（固形分として）、脱イオン水（ラテックス中の水分を含む）２７０質量部を仕込み、重合系内を窒素ガスで置換し、攪拌下、内温５０℃に昇温した。内温が途中の４８℃に達した時点で、脱イオン水１３質量部に、硫酸第一鉄７水塩０．００２５質量部、エチレンジアミン４酢酸４ナトリウム２水塩０．００５質量部、ホルムアルデヒドナトリウムスルホキシレート０．３質量部よりなる溶液を添加した。スチレン３５質量部、アクリロニトリル１５質量部と脱イオン水２７質量部に、半硬化牛脂肪酸カリ石鹸１．５質量部、ジイソプロピルベンゼンハイドロパーオキサイド０．１質量部、α−メチルスチレンダイマー０．１質量部よりなる溶液を連続添加開始し、６０℃の温度で５時間重合した。その後、７０℃の温度で２時間反応を継続した後、内温を冷却した。得られた混合ラテックスに老化防止剤（イルガノックス１０７６）１．５部を添加し、次いでラテックスを温度９５℃に加熱した硫酸マグネシウム水溶液に加えて凝固し、濾過、洗浄、乾燥して、白色粉末状の樹脂組成物を得た。このグラフト重合体をＣ−３とする。結果を表１に示す。
【００４８】
（２）ビニル系共重合体の製造
Ｂ−１：ビニル系共重合体の製造
攪拌機、加熱冷却装置、温度計、原料・助剤添加装置を備えたステンレス製オートクレーブに、スチレン３０質量部、アクリロニトリル３０質量部、第三リン酸カルシウム０．０７質量部、ｎ−ドデシルメルカプタン０．１質量部、脱イオン水１００質量部を仕込み、重合系内を窒素ガスで置換した。攪拌下、内温９６℃に昇温し、過硫酸カリウム０．０１質量部を添加し、重合反応を開始した。重合を開始してから直ちにスチレン４０質量部を一定の速度で７時間かけて連続添加するとともに、内温を９６℃で４時間維持し、その後３０分かけて１０５℃に昇温し、１．５時間維持した。さらに３０分かけて１１５℃に昇温し、３時間維持し重合を終了した。その後、冷却し、濾過、水洗、乾燥して、ビーズ状のビニル系系共重合体を得た。この重合体の重量平均分子量は１６万であった。この重合体を以下Ｂ−１という。なお、このビニル系共重合体のスチレンモノマーとアクリロニトリルの質量比は熱分解ガスクロマトグラフィーにて定量し、７０．２／２９．８であった。
【００４９】
Ｂ−２：ビニル系共重合体の製造
攪拌機、加熱冷却装置、温度計、原料・助剤添加装置を備えたステンレス製オートクレーブに、スチレン２５質量部、アクリロニトリル２５質量部、第三リン酸カルシウム０．０７質量部、ｎ−ドデシルメルカプタン０．２質量部、脱イオン水１００質量部を仕込み、重合系内を窒素ガスで置換した。攪拌下、内温９６℃に昇温し、過硫酸カリウム０．０１質量部を添加し、重合反応を開始した。重合を開始してから直ちにスチレン５０質量部を一定の速度で７時間かけて連続添加するとともに、内温を９６℃で４時間維持し、その後３０分かけて１０５℃に昇温し、１．５時間維持した。さらに３０分かけて１１５℃に昇温し、３時間維持し重合を終了した。その後、冷却し、濾過、水洗、乾燥して、ビーズ状のビニル系系共重合体を得た。この重合体の重量平均分子量は１５万であった。この重合体を以下Ｂ−２という。なお、このビニル系共重合体のスチレンモノマーとアクリロニトリルの質量比は熱分解ガスクロマトグラフィーにて定量し、７５．８／２４．２であった。
【００５０】
Ｂ−３：ビニル系共重合体の製造
攪拌機、加熱冷却装置、温度計、原料・助剤添加装置を備えたステンレス製オートクレーブに、脱イオン水（ラテックス中の水分を含む）２０００質量部、半硬化牛脂肪酸カリ石鹸（花王社製ＫＳソープ）２０質量部、スチレン７５質量部，アクリロニトリル２５質量部を仕込み重合系内を窒素ガスで置換し、内温を５０℃に昇温した。内温が途中の５０℃に達した時点で、脱イオン水２６質量部に硫酸第一鉄０．００５質量部、エチレンジアミン四酢酸０．０１質量部、ホルムアルデヒドナトリウムスルホキシレート０．３質量部を溶解した溶液を添加し、内温５０℃を維持し、ｔ−ブチルハイドロパーオキサイド０．０１質量部を連続滴下しながら、４時間半攪拌し重合した。重合終了後内温を冷却し、続いてラテックスを温度９５℃加熱した硫酸マグネシウム水溶液に加えて凝固し、濾過、洗浄、乾燥して、白色粉末状のビニル系共重合体を得た。この重合体の重量平均分子量は３１２万であった。この重合体を以下Ｂ−３という。なお、このビニル系共重合体のスチレンモノマーとアクリロニトリルの質量比は熱分解ガスクロマトグラフィーにて定量し、７４．５／２５．５であった。
【００５１】
【表１】
2004018727.tif 000002
【００５２】
なお、表１の各物性は、下記のようにして測定した。
（１）　重量平均分子量およびＭｗ／Ｍｎ
グラフト共重合体のメチルエチルケトン（ＭＥＫ）可溶分の共重合体（ａ）の重量平均分子量は、ゲル・パーミエーション・クロマトグラフィー（ＧＰＣ）装置を用い、次の条件で測定したもので、分子量はポリスチレン換算値である。
装　置；Ｓｈｏｄｅｘ製、「ＳＹＳＴＥＭ−２１」
カラム；ＰＬｇｅｌ　ＭＩＸＥＤ−Ｂ
温　度；４０℃
溶　媒；テトラヒドロフラン
検　出；ＲＩ
濃　度；０．２％
注入量；１００μｌ
検量線；標準ポリスチレン（Ｐｏｌｙｍｅｒ　Ｌａｂｏｒａｔｏｒｉｅｓ製）を用い、溶離時間と溶出量との関係を分子量と変換して各種平均分子量を求めた。
なお、ビニル系共重合体（Ｂ）の重量平均分子量も上記の条件で測定した。
【００５３】
（イ）なお、グラフト共重合体からメチルエチルケトン（ＭＥＫ）可溶分を抽出する条件は下記の条件で行った。
グラフト共重合体ラテックス約２０ｇをメタノール１００ｍｌで析出、凝固させ、凝固物は濾紙を用いて吸引濾過する。濾過物は室温で２４時間、真空乾燥機で約４時間乾燥させる。得られた試料の約１．２ｇを１００ｍｌ三角フラスコに取り、メチルエチルケトン（ＭＥＫ）３０ｇを加えた後、温度２３℃で２４時間攪拌し、その後、遠心分離器機（日立製作所製ＣＲ２６Ｈ）でメチルエチルケトン（ＭＥＫ）に対する不溶分の分離を実施し、遠心分離操作後３０分静置した。この遠心分離器の操作条件を次の通り設定した。
温度　：−９℃
回転数：２３，０００ｒｐｍ
時間　：５０分
遠心分離させた溶液の上澄み液と沈殿物とを分離し、上澄み液をメタノール１５０ｍｌが入れてある３００ｍｌビーカーに注ぎ入れて、析出させ、析出物を濾紙を用いて吸引濾過する。濾過物は室温で２４時間乾燥させ、次に真空乾燥機で４時間残溶剤を飛ばして試料を得た。
【００５４】
（ロ）主成分の低分子側と従成分の高分子量側との解析
なお、グラフト共重合体のメチルエチルケトン（ＭＥＫ）可溶分の重量平均分子量は、ＧＰＣ溶離曲線において低分子量側の主ピークと高分子量側の従ピークとが明確に区別できる場合、主ピークと従ピークに対応する位置の対照ガウス分布を想定して重量平均分子量および数平均分子量を求める方法でおこなった。
また、残り高分子側における従ピークが目立たずあるは判別が難しい場合は、主ピークで想定したガウス分布から外れた高分子量側の裾部についてトライアンドエラーで最適なガウス分布を想定しながら、重量平均分子量および数平均分子量を求める方法で求めた。
なお、ＧＰＣ溶離曲線を溶出量ｍｌ（ｍｖ）と溶出時間を０．５ｍｌ／ｓｅｃごとに分割して計算した。詳細な計算はＧＰＣ装置に付設されているデーター処理機東洋曹達ＳＣ−８０２０を用いて分子量分布曲線および各種平均分量値を求めた。
【００５５】
（２）ゴム状重合体ラテックス中のゴムの体積平均粒子径の測定方法
本発明のゴム状重合体の体積平均粒子径は、レーザー回折散乱法で求めた。その測定条件は以下の通りである。
装置：ＣＯＵＬＴＥＲ　ＬＳ　２３０（ＣＯＵＬＴＥＲ社製）
濃度：２．０％
希釈溶媒：蒸留水
解析ソフトウエアー：Ｖｅｒｓｉｏｎ２．０５
【００５６】
（３）グラフト率の測定方法
本発明のグラフト共重合体のグラフト率は、次の方法で求めた。
グラフト共重合体ラテックス約２０ｇをメタノール１００ｍｌで析出、凝固させ、凝固物を濾紙を用いて吸引濾過する。濾過物は真空乾燥機で２４時間、室温で乾燥させる。得られた試料の約１．２ｇを１００ｍｌ三角フラスコに取り、メチルエチルケトン（ＭＥＫ）３０ｇを加えた後、温度２３℃で２４時間攪拌し、その後遠心分離器機でメチルエチルケトン（ＭＥＫ）に対する不溶分の分離を実施し、遠心分離操作後３０分静置した。この遠心分離器の操作条件を次の通り設定した。
温度：−９℃
回転数：２０，０００ｒｐｍ
時間：６０分
遠心分離させた溶液の上澄液と沈殿物とを分離し、沈殿物は真空乾燥機で乾燥し、不溶分ｘとした。さらに、この不溶分の試料を用いてケルダール窒素法によって定量したアクリロニトリル単量体の質量ｙと熱分解ガスクロマトグラフィーにより定量したスチレン単量体の質量ｚを求め、グラフト率（％）＝１００×（ｙ＋ｚ）／｛ｘ−（ｙ＋ｚ）｝の式から計算した。
【００５７】
実施例１〜５
上記グラフト共重合体（Ａ）およびビニル系共重合体（Ｂ）を表２に記載した割合で配合して、二軸押出機にてペレット化した。このペレットを押出成形機にて厚さ２ｍｍのシートを作製し、引き続き真空成形試験を行った。結果を表２に示す。
【００５８】
比較例１〜４
上記グラフト共重合体（Ｃ）およびビニル系共重合体（Ｂ）を表２に記載した割合で配合して、二軸押出機にてペレット化した。このペレットを押出成形機にて厚さ２ｍｍのシートを作製し、引き続き真空成形試験を行った。結果を表２に示す。
【００５９】
【表２】
2004018727.tif 000003
【００６０】
なお、表２の真空成形性の評価に下記の方法で行った。
（１）真空成形における編肉性（編肉比）
熱可塑性樹脂組成物を用いてＴダイ付き押出成形機（田辺プラスチック工業社製ＶＥ−４０）を使用して厚さ１ｍｍのシートを製造し、このシートから４００×４００ｍｍのシート板を切り出し、真空成形機（ＦＫ０４３１−１０、プラグアシスト式）を使用して、一辺２７０ｍｍ、深さ１５０ｍｍの箱型成形品をシート温度で１７０℃で成形した。
なお、シート温度は、シート表面温度分布を日本電子製サーモビュアーＪＴＧ−６３００で観察し、ブローイング成形直前の表面温度が均一になるよう加熱ヒーターの温度制御で行った。
成形時に使用したプラグの形状は、一辺２２５ｍｍ、高さ１４０ｍｍで各コーナー部のＲは１０ｍｍである。成形工程の時間は、最初のブローイング時間は２秒で、加熱終了し、さらに１秒後ブローイングを開始した。次のプラグ降下は、加熱終了後から５．５秒後に開始した。真空成形は、加熱終了後７秒後に開始し、−７３０ｍｍＨｇで２０秒真空を保持した。
得られた成形品を開口部の一辺の中央から底部の中央に縦方向に切断し、切断面における最低肉厚ａを測定し、シート成形品の厚さｂとの比（ｂ／ａ）を偏肉比としてその値を示した。偏肉比が小さいほど偏肉がなく好ましいことを意味する。
【００６１】
（２）真空成形における型転写性（曲率半径）
上記真空成形で得られた成形品の４角部の開口部から底部へ１２５ｍｍの深さとなる点を中心とした開口部と平行方向の曲率半径Ｒの測定値を示した。金型の該部位の半径Ｒ値は１．０であるので、該部位の曲率半径Ｒ値が１．０に近いほど型転写性が良いことを示す。
【００６２】
表２より、次のことが明らかになる。本発明に係る熱可塑性樹脂組成物は、実施例１〜５から偏肉性及び型転写性に優れて良好な真空成形性が得られていることがわかる。これに対し比較例１〜３は、グラフト共重合体中のメチルエチルケトン可溶分の重量平均分子量の構成が本発明の適用範囲を外れるため、良好な真空成形性が得られない。また、比較例４は、構成的には実施例と対応するが、別々に製造したビニル系共重合体を混合しているために編肉性、型転写性共に実施例よりは劣る。
【００６３】
【発明の効果】
本発明の熱可塑性樹脂組成物は、グラフト共重合体中に異なる重量平均分子量成分、特に高分子量成分を製造時に有しているので、押出成形法で製造されたシートの熱加工性、とりわけ真空成形性、圧空成形性に好適である。
【図面の簡単な説明】
【図１】Ａ−１のＧＰＣによる分子量分布曲線である。
【図２】Ｃ−１のＧＰＣによる分子量分布曲線である。
【図１】
2004018727.tif 000004
【図２】
2004018727.tif 000005